(57)【特許請求の範囲】
【請求項１】
下地鋼板と、該下地鋼板上に形成されるめっき層とを有する焼付け硬化型溶融亜鉛めっき鋼板であって、
前記下地鋼板は、質量%で、Ｃ：０．０１５〜０．１００％、Ｓｉ：０．０１〜０．３０％、Ｍｎ：０．１〜１．０％、Ｐ：０．０１０〜０．０７０％、Ｓ：０．００３〜０．０２０％、Ｓｏｌ．Ａｌ：０．０１〜０．１０%、Ｎ：０．００２〜０．００５％を含有し、残部が鉄および不可避的不純物からなり、
前記下地鋼板の金属組織は、フェライト相とセメンタイト相から構成され、フェライト平均粒径が１０〜３０μｍであり、単位体積あたりのフェライトとセメンタイトの界面の表面積が１．０〜１０．０／ｍｍであり、
前記下地鋼板の鋼中水素濃度が０．１ｐｐｍ未満であり、
前記めっき層の亜鉛付着量が鋼板表面積に対し４０〜１００ｇ／ｍ２であることを特徴とする、焼付け硬化型溶融亜鉛めっき鋼板。
【請求項２】
前記下地鋼板は、質量%で、さらにＢ：０．００１０〜０．００５０％を含有することを特徴とする請求項１に記載の焼付け硬化型溶融亜鉛めっき鋼板。
【請求項３】
前記下地鋼板は、質量%で、さらにＴｉ：０．００１〜０．１％、Ｎｂ：０．００１〜０．１％、Ｚｒ：０．００１〜０．１％、Ｃｒ：０．００１〜０．１％、Ｃｕ：０．００１〜０．１％、Ｎｉ：０．００１〜０．１％及びＶ：０．００１〜０．１％から選択される少なくとも１種を含有することを特徴とする請求項１又は２に記載の焼付け硬化型溶融亜鉛めっき鋼板。
【発明の詳細な説明】
【技術分野】
【０００１】
本発明は、自動車外板、構造骨格材、その他あらゆる機械構造部品を製造するために最適な焼付け硬化型溶融亜鉛めっき鋼板に関する。
【背景技術】
【０００２】
自動車外板は、プレス成形における形状凍結性とプレス成形後に耐凹み性を有することが求められる。このため、自動車外板の製造に用いる素材は、低降伏強度で加工でき塗装焼付けで硬化する、いわゆる塗装焼付け硬化性を有することが求められる。特許文献１〜３には、連続焼鈍炉で製造可能な焼付け硬化型鋼板の製造方法が開示されている。
【０００３】
また、焼付け硬化型鋼板は、プレス加工性を有することが求められる。特許文献４には、連続焼鈍および過時効処理中に析出した全炭化物に対する粒内炭化物の体積分率を８０％以上にして、これらを改善する方法が開示されている。
【０００４】
また、特許文献５には、１５０℃以下の低温における塗装焼付け硬化性を得るため、粒内炭化物を４×１０４個／ｍｍ２以上とする方法が開示されている。
【０００５】
さらに、自動車外板用鋼板は優れた耐食性を有することが求められる。特許文献６には、耐食性向上のため、溶融亜鉛めっきを施した、溶融亜鉛めっき鋼板の製造方法が開示されている。
【０００６】
めっきを施す技術の場合、めっき厚が４０ｇ／ｍ２以上の溶融亜鉛めっき鋼板では、連続焼鈍中に、水素を含有する還元雰囲気ガスから鋼板中に侵入した水素がめっき下に封入される。そして、常温まで冷却された後、過飽和となった水素が鋼板表面とめっき界面でガス化し、めっきが膨れるブリスター欠陥が問題になっている。ブリスター欠陥はめっき厚が大きいほど、また合金化処理を行わない場合、より顕在化する傾向がある。このようなブリスター欠陥を防止する方法として、特許文献７に、Ｃ＜０．００５％の極低炭素鋼において、Ｔｉ系析出物のサイズおよび量を制御する方法が開示されている。
【先行技術文献】
【特許文献】
【０００７】
【特許文献１】特開昭５６−１１９７３６号公報
【特許文献２】特開昭５８−０１９４４２号公報
【特許文献３】特開平０２−１２５８１７号公報
【特許文献４】特開平０５−０５９４４５号公報
【特許文献５】特開平０６−０７３４９８号公報
【特許文献６】特開昭５８−０３１０３５号公報
【特許文献７】特開２００２−１６７６４６号公報
【発明の概要】
【発明が解決しようとする課題】
【０００８】
本発明の目的は、溶製が比較的容易な低炭素鋼を用いることで低製造コストでありながら、自動車外板などに好適で、焼付け硬化性と耐食性を有し、良好なプレス成形性を有し、かつ、溶融亜鉛めっきにおいてブリスター欠陥が発生しない焼付け硬化型溶融亜鉛めっき鋼板を提供することにある。
【課題を解決するための手段】
【０００９】
本発明者らは上記課題を解決するために鋭意研究を重ねた。その過程で、本発明者らはブリスターの発生原因となる水素を鋼板内にトラップして、表面への拡散を防止することで、ブリスター発生が抑制できると考えた。しかしながら、特許文献７に開示されているＴｉ系析出物を利用するためにＴｉを用いると、低炭素鋼の場合、微細なＴｉＣが多量に生成するため強度が上昇し、外板パネルとして必要な成形性が得られなかった。一方、低炭素鋼では特許文献４、５に開示されているようにセメンタイトをフェライト中に生成させることができるので、セメンタイトによる水素トラップの効果を期待した。ところが、単にセメンタイトの存在位置や数密度を制御するだけではブリスター抑制効果が得られなかった。
【００１０】
そこで、本発明者らは、さらに鋭意研究した結果、フェライトとセメンタイトの界面の表面積が水素のトラップ特性に最も影響を及ぼしていることを見出した。そして、上記表面積を調整する際に、下地鋼板の組成、金属組織、鋼中の水素濃度、めっき層の付着量を考慮すれば、ブリスターの発生が抑制でき、かつ自動車外板として最適な成形性を達成できることを明らかとした。
【００１１】
本発明は、上記の知見に基づいて完成されたものであり、本発明は以下のものを提供する。
【００１２】
（１）下地鋼板と、該下地鋼板上に形成されるめっき層とを有する焼付け硬化型溶融亜鉛めっき鋼板であって、前記下地鋼板は、質量%で、Ｃ：０．０１５〜０．１００％、Ｓｉ：０．０１〜０．３０％、Ｍｎ：０．１〜１．０%、Ｐ：０．０１０〜０．０７０％、Ｓ：０．００３〜０．０２０％、Ｓｏｌ．Ａｌ：０．０１〜０．１０%、Ｎ：０．００２〜０．００５％を含有し、残部が鉄および不可避的不純物からなり、前記下地鋼板の金属組織は、フェライト相とセメンタイト相から構成され、フェライト平均粒径が１０〜３０μｍであり、単位体積あたりのフェライトとセメンタイトの界面の表面積が１．０〜１０．０／ｍｍであり、前記下地鋼板の鋼中水素濃度が０．１ｐｐｍ未満であり、前記めっき層の亜鉛付着量が鋼板表面積に対し４０〜１００ｇ／ｍ２であることを特徴とする、焼付け硬化型溶融亜鉛めっき鋼板。
【００１３】
（２）前記下地鋼板は、質量%で、さらにＢ：０．００１０〜０．００５０％を含有することを特徴とする（１）に記載の焼付け硬化型溶融亜鉛めっき鋼板。
【００１４】
（３）前記下地鋼板は、質量%で、さらにＴｉ：０．００１〜０．１％、Ｎｂ：０．００１〜０．１％、Ｚｒ：０．００１〜０．１％、Ｃｒ：０．００１〜０．１％、Ｃｕ：０．００１〜０．１％、Ｎｉ：０．００１〜０．１％及びＶ：０．００１〜０．１％から選択される少なくとも１種を含有することを特徴とする（１）又は（２）に記載の焼付け硬化型溶融亜鉛めっき鋼板。
【発明の効果】
【００１５】
本発明によれば、低製造コストでありながら、自動車外板などに好適で、焼付け硬化性、耐食性及び良好なプレス成形性を有し、かつ、溶融亜鉛めっきにおいてブリスター欠陥が発生しない焼付け硬化型溶融亜鉛めっき鋼板を提供できる。即ち、本発明は、自動車の高強度化、軽量化を通じて、乗員の安全性向上、地球環境保全に貢献できる。
【発明を実施するための形態】
【００１６】
以下、本発明の実施形態について説明する。なお、本発明は以下の実施形態に限定されない。また、以下の説明において、成分の量に関し「％」は「質量％」を意味し、「ｐｐｍ」は「質量ｐｐｍ」を意味する。
【００１７】
本発明の焼付け硬化型溶融亜鉛めっき鋼板は、下地鋼板と、該下地鋼板上に形成されるめっき層とを有する。
【００１８】
下地鋼板
本発明における下地鋼板は、質量%で、Ｃ：０．０１５〜０．１００％、Ｓｉ：０．０１〜０．３０％、Ｍｎ：０．１〜１．０％、Ｐ：０．０１０〜０．０７０％、Ｓ：０．００３〜０．０２０％、Ｓｏｌ．Ａｌ：０．０１〜０．１０%、Ｎ：０．００２〜０．００５％を含有し、残部が鉄および不可避的不純物からなる。また、本発明の下地鋼板は、さらに、Ｂ：０．００１０〜０．００５０％を含んでもよい。また、本発明の下地鋼板は、質量%で、さらにＴｉ：０．００１〜０．１％、Ｎｂ：０．００１〜０．１％、Ｚｒ：０．００１〜０．１％、Ｃｒ：０．００１〜０．１％、Ｃｕ：０．００１〜０．１％、Ｎｉ：０．００１〜０．１％及びＶ：０．００１〜０．１％から選択される少なくとも１種を含有してもよい。まず、下地鋼板の化学成分の限定理由について説明する。
【００１９】
Ｃ：０．０１５〜０．１００％
Ｃには、鋼板を強化する効果があり、また、セメンタイトを生成して水素をトラップし、めっきのブリスターを抑制する効果がある。Ｃの含有量が０．０１５％未満ではブリスター抑制の効果が十分でない。また、Ｃの含有量が０．１００％を超えると強度が上昇しすぎて、加工性を損なう。したがって、Ｃの含有量は０．０１５〜０．１００％とする。また、Ｃの含有量によって、焼付け硬化型溶融亜鉛めっき鋼板の強度を調整できるため、所望の強度に応じて、上記範囲内でＣの含有量を決定してもよい。
【００２０】
Ｓｉ：０．０１〜０．３％
下地鋼板のＳｉの含有量を０．０１%未満とするには脱珪コストが著しく上昇する。Ｓｉの含有量が０．３％を超えると、冷延後の焼鈍処理のための加熱保持中にＳｉ酸化物が形成され、溶融亜鉛めっきの付着を阻害する。したがって、Ｓｉの含有量は０．０１〜０．３％とする必要がある。
【００２１】
Ｍｎ：０．１〜１．０％
Ｍｎは、ＭｎＳを形成することでＳを無害化し、鋼板の加工性を向上すると同時に、鋼板の強化にも寄与する元素である。Ｍｎの含有量が０．１%未満では、ＭｎＳ形成の効果が十分でない。また、Ｍｎの含有量が１．０％を超えると強度が上昇しすぎて加工性を損なう。したがって、Ｍｎの含有量は０．１〜１．０％とする必要がある。また、Ｍｎの含有量によって、焼付け硬化型溶融亜鉛めっき鋼板の強度を調整できるため、所望の強度に応じて、上記範囲内でＭｎの含有量を決定してもよい。
【００２２】
Ｐ：０．０１０〜０．０７０％
下地鋼板のＰの含有量を０．０１０％未満とするには脱燐コストが著しく上昇する。Ｐの含有量が０．０７０%を超えると、強度が上昇しすぎて加工性を損なう。したがって、Ｐの含有量は０．０１０〜０．０７０％とする必要がある。
【００２３】
Ｓ：０．００３〜０．０２０％
本発明における下地鋼板では、Ｓの含有量が０．０２０％を超えると、成形性劣化や表面欠陥の原因となる。一方、Ｓの含有量を０．００３％未満とするには脱硫コストが著しく上昇する。したがって、Ｓの含有量を０．００３〜０．０２０％とする必要がある。
【００２４】
Ｓｏｌ．Ａｌ：０．０１〜０．１０％
Ａｌは、脱酸のために使用される。Ｓｏｌ．Ａｌの含有量が０．０１％未満では、その効果が十分でなく表面欠陥の発生リスクを高める。一方、Ｓｏｌ．Ａｌの含有量が０．１０％を超えると脱酸の効果が飽和し、不経済となる。したがって、Ｓｏｌ．Ａｌの含有量は、０．０１〜０．１０％とする。
【００２５】
Ｎ：０．００２〜０．００５％
本発明における下地鋼板では、不純物としてＮを含有する場合が多い。Ｎの含有量が０．００５％超えになると成形性劣化や表面欠陥の原因となる。一方、Ｎの含有量を０．００２％未満とするには脱窒コストが著しく上昇する。したがって、Ｎの含有量は０．００２〜０．００５％とする必要がある。
【００２６】
残部が鉄および不可避的不純物
本発明における下地鋼板に含まれる必須成分は上記の通りであり、残部は鉄と、鋼原料もしくはその製造工程で混入し得る不可避不純物元素よりなる。
【００２７】
また、本発明における下地鋼板は、前述した各成分元素の作用効果を阻害しない範囲で、更に他の元素が少量含まれていてもよい。本発明の効果を害さない元素、不可避不純物元素としては、例えば、Ｍｏ、Ｃｒ、Ｔｉ、Ｎｂ、Ｖ、Ｃｕ、Ｎｉ、Ｂ、Ｃａ、Ｚｒなどが例示される。しかし、これらの元素は強度を高めるなどの効果があるが、一方、含有量が多すぎると延性や表面性状を劣化させる。そこで、各任意成分の含有量を、Ｍｏは０．５％以下、Ｃｒは１．０％以下、Ｔｉは０．２％以下、Ｎｂは０．１％以下、Ｖは０．１％以下、Ｃｕは１．０％以下、Ｎｉは１．０％以下、Ｃａは０．００５％以下、Ｚｒは０．１％以下にそれぞれ抑えるべきである。
【００２８】
上記の任意元素の中でも、本発明においては、下地鋼板がＢ：０．００１０〜０．００５０％をさらに含有することが好ましい。
【００２９】
Ｂ：０．００１０〜０．００５０％
Ｂは、固溶Ｎと結合して粗大なＢＮを生成し、Ｎを無害化させる効果があり、必要に応じて添加される。Ｂの含有量が０．００１０％未満では、上記効果が十分でなく、０．００５０％を超えると、時効性を過度に上昇させ、ストレッチャーストレインを発生させやすくなる。Ｂを添加する場合、Ｂの含有量は０．００１０〜０．００５０％が好ましい。
【００３０】
また、上記任意成分の中でも、本発明においては、下地鋼板がＴｉ：０．００１〜０．１％、Ｎｂ：０．００１〜０．１％、Ｚｒ：０．００１〜０．１％、Ｃｒ：０．００１〜０．１％、Ｃｕ：０．００１〜０．１％、Ｎｉ：０．００１〜０．１％及びＶ：０．００１〜０．１％から選択される少なくとも１種をさらに含有することが好ましい。
【００３１】
Ｔｉ：０．００１〜０．１％
下地鋼板がＴｉを含むと、Ｔｉは固溶Ｎと結合してＴｉＮを生成する。このようにＴｉは、Ｎを無害化する効果を有する。Ｔｉの含有量が０．００１％未満では、上記効果が十分でなく、Ｔｉの含有量が０．１％を超えるとＴｉＣを過剰に形成して、伸びが劣化する。したがって、Ｔｉを含有する場合、Ｔｉの含有量は０．００１〜０．１％であることが好ましい。
【００３２】
Ｎｂ：０．００１〜０．１％
下地鋼板がＮｂを含むと、ＮｂＣの析出による析出強化の効果がある。Ｎｂの含有量が０．００１％未満では、上記効果が十分でなく、Ｎｂの含有量が０．１％を超えるとＮｂＣが過剰に生成して、伸びが劣化する。したがって、Ｎｂを含有する場合、Ｎｂの含有量は０．００１〜０．１％であることが好ましい。
【００３３】
Ｚｒ：０．００１〜０．１％
Ｚｒを含むとＺｒＣの析出による析出強化の効果がある。Ｚｒの含有量が０．００１％未満では、上記効果が十分でなく、Ｚｒの含有量が０．１％を超えるとＺｒＣが過剰に生成して、伸びが劣化する。したがって、Ｚｒを含有する場合、Ｚｒの含有量は０．００１〜０．１％であることが好ましい。
【００３４】
Ｃｒ：０．００１〜０．１％
Ｃｒを含むと固溶強化の効果がある。Ｃｒの含有量が０．００１％未満では、上記効果が十分でなく、Ｃｒの含有量が０．１％を超えると、伸びが劣化する。したがって、Ｃｒを含有する場合、Ｃｒの含有量は０．００１〜０．１％であることが好ましい。
【００３５】
Ｃｕ：０．００１〜０．１％
Ｃｕを含むと固溶強化の効果がある。Ｃｕの含有量が０．００１％未満では、上記効果が十分でなく、Ｃｕの含有量が０．１％を超えると、伸びが劣化する。したがって、Ｃｕを含有する場合、Ｃｕの含有量は０．００１〜０．１％であることが好ましい。
【００３６】
Ｎｉ：０．００１〜０．１％
Ｎｉを含むと固溶強化の効果がある。Ｎｉの含有量が０．００１％未満では、上記効果が十分でなく、Ｎｉの含有量が０．１％を超えると、伸びが劣化する。したがって、Ｎｉを含有する場合、Ｎｉの含有量は０．００１〜０．１％であることが好ましい。
【００３７】
Ｖ：０．００１〜０．１％
Ｖを含むとＶＣの析出による析出強化の効果がある。Ｖの含有量が０．００１％未満では、上記効果が十分でなく、Ｖの含有量が０．１％を超えるとＶＣが過剰に生成して、伸びが劣化する。したがって、Ｖを含有する場合、Ｖの含有量は０．００１〜０．１％であることが好ましい。
【００３８】
次いで、下地鋼板の金属組織について説明する。本発明の金属組織は、フェライト相とセメンタイト相から構成され、フェライト平均粒径が１０〜３０μｍであり、単位体積あたりのフェライトとセメンタイトの界面の表面積が１．０〜１０．０／ｍｍ（ｍｍ２／ｍｍ３）である。
【００３９】
フェライト相とセメンタイト相
フェライト相は強度と加工性を高める効果があり、セメンタイト相は水素トラップによりブリスター発生抑制の効果がある。パーライト相はフェライト相とセメンタイト相の層状組織であるので、フェライト相とセメンタイト相から構成されるものである。また、ベイナイト、マルテンサイトなどの低温変態相は、加工性の観点から極力発生させない方が望ましいが、それぞれ５体積％以下であれば影響が少ないので発生してもよい。その他に、含有金属元素の炭化物、窒化物、硫化物がそれぞれの元素含有量に応じて含まれてもよい。なお、金属組織がフェライト相とセメンタイト相から構成されることは、実施例に記載の方法で確認することができる。
【００４０】
フェライト平均粒径が１０〜３０μｍ
フェライト平均粒径が１０μｍ未満では加工性が劣化する。また、フェライト平均粒径が３０μｍを超えると、プレス加工などにより変形しやすくなり、結晶粒ごとの変形量の差異に起因した鋼板表面の凹凸が発生し、成形品の美観を損なう。したがって、フェライト平均粒径は１０〜３０μｍとする必要がある。なお、フェライト平均粒径とは、実施例に記載の方法で測定して得られるフェライト平均粒径である。
【００４１】
単位体積あたりのフェライトとセメンタイトの界面の表面積が１．０〜１０．０／ｍｍ
単位体積あたりのフェライトとセメンタイトの界面の表面積を１．０〜１０．０／ｍｍに制御することにより、溶融亜鉛めっきのブリスター発生を抑制できる。当該表面積が１．０／ｍｍ未満ではこの効果が十分でなく、１０．０／ｍｍを超えると鋼板の局部延性が低下し、加工性が劣化する。
【００４２】
なお、フェライトとセメンタイトの界面の表面積の測定は様々な方法がある。本発明では次のようにして測定して得られる値を採用する。鋼板の任意の断面を研磨、腐食し、走査型電子顕微鏡（ＳＥＭ）でフェライト相、セメンタイト相を識別分離したのち、線分法で、上記表面積を測定する（例えば、日本金属学会会報，ｖｏｌ.１０（１９７１），ｐ２７９．  解説記事「定量金属組織学」参照）。上記の測定における計測には市販の画像解析ソフト（例えば、住友金属テクノロジー（株）社製「粒子解析」）を用いてもよい。
【００４３】
鋼中水素濃度が０．１ｐｐｍ未満
水素は、冷間圧延後の熱処理工程で雰囲気ガスから侵入し、めっき処理のときに鋼板中に封入され、めっき後のブリスター発生の原因となる。したがって、鋼板中の水素濃度はめっき後に評価することが必要である。その値が０．１ｐｐｍ以上では、金属組織を適正に制御してもブリスターの発生抑制が困難である。そのため、鋼中水素濃度は０．１ｐｐｍ未満でなければならない。
【００４４】
なお、めっき後の鋼中水素濃度は、めっき層を除去せずに、不活性ガス溶融−熱伝導度法で測定する。酸洗でめっき除去を行うと、その際に鋼中に水素が侵入し、また、機械的にめっきを除去すると、水素が放出され、水素濃度が減少するため、めっき層を除去せずに分析する必要がある。なお、昇温分析法は亜鉛めっきが水素放出を抑制するため、適さない。
【００４５】
めっき層
めっき層には、Ｚｎを主体として含む亜鉛めっき層以外に、合金化反応によって亜鉛めっき中に鋼中のＦｅが拡散しできたＦｅ−Ｚｎ合金を主体として含む合金化亜鉛めっき層を含む。
【００４６】
めっき層には、Ｚｎ以外にＦｅ、Ａｌ、Ｓｂ、Ｐｂ、Ｂｉ、Ｍｇ，Ｃａ、Ｂｅ、Ｔｉ、Ｃｕ、Ｎｉ、Ｃｏ、Ｃｒ、Ｍｎ、Ｐ、Ｂ、Ｓｎ、Ｚｒ、Ｈｆ、Ｓｒ、Ｖ、Ｓｅ、ＲＥＭを本発明の効果を害さない範囲で含んでもよい。
【００４７】
めっき層の亜鉛付着量が鋼板表面積に対し４０〜１００ｇ／ｍ２
めっき層の亜鉛付着量は鋼板表面積に対し４０〜１００ｇ／ｍ２である。亜鉛付着量が上記の範囲にあれば、自動車外板用途をはじめとする加工用鋼板に対して、必要な耐食性と加工性、また、耐ブリスター性を付与できる。より具体的には、亜鉛付着量が４０ｇ／ｍ２未満では、十分な耐食性が得られない。また、亜鉛付着量が１００ｇ／ｍ２を超えるとめっき鋼板の表面摩擦係数が上昇して、加工性が劣化する。また、めっき層による鋼板中の水素の封じ込め効果が増し、ブリスターが発生しやすくなる。したがって、めっき層の亜鉛付着量が鋼板表面積に対し４０〜１００ｇ／ｍ２である必要がある。
【００４８】
焼付け硬化型溶融亜鉛めっき鋼板の製造方法
本発明の焼付け硬化型溶融亜鉛めっき鋼板の製造方法について、好ましい方法、条件について説明する。
【００４９】
上記下地鋼板の成分組成が上記の範囲になるように鋼スラブを製造する。鋼スラブの製造方法は特に限定されず、例えば、転炉、電気炉等、公知の溶製方法を採用して鋼を溶製し、その後、連続鋳造法により鋼スラブ（鋼素材）とする方法が挙げられる。
【００５０】
鋼スラブをそのまま熱間圧延してもよいし、任意の温度まで冷却後、加熱炉中などで再加熱後熱間圧延してもよい。再加熱する場合の加熱温度は１１５０℃〜１３００℃とすることが好ましい。上記加熱温度が１１５０℃未満では、変形抵抗が大きく、所望の板厚まで圧延が困難になる場合がある。一方、上記加熱温度が１３００℃を超えると鋳塊の表面酸化が著しくなり、しばしば製品の表面外観を損ねる場合がある。
【００５１】
熱間圧延工程は、常法にて粗圧延、仕上圧延後、６００℃までの平均冷却速度を１００℃／ｓｅｃ以上として、５００℃以下で巻き取ることが、フェライトとセメンタイトの界面の表面積を所望の範囲に調整するために好ましい。さらに好ましくは巻き取り温度３５０℃以下である。
【００５２】
熱間圧延後に冷間圧延を行い、冷間圧延後に熱処理を行う。その際、１００℃／ｓｅｃ以上の平均昇温速度で６００℃以上まで加熱することが、フェライトとセメンタイトの界面の表面積を所望の範囲に調整するために好ましい。
【００５３】
さらに、８００〜８７０℃まで加熱し、この温度範囲で１０ｓｅｃ以上保持した後、６００〜７００℃までを平均冷却速度１０〜３０℃／ｓｅｃで冷却することが好ましい。好ましい理由は以下の通りである。
【００５４】
加熱温度が８００℃未満では高い伸びが得られない。一方、８７０℃を超えると、鋼板への水素侵入が顕著となり、めっき後にブリスターの発生が増加する。
【００５５】
保持時間が１０ｓｅｃ未満では高い伸びが得られない。保持時間の上限は定めないが生産性の観点からは１０分以下が望ましい。
【００５６】
平均冷却速度が１０℃／ｓｅｃ未満では冷却に時間を要し、生産性が低下する。一方、平均冷却速度が３０℃／ｓｅｃを超えると鋼中に固溶Cが過飽和に残留して、伸びを劣化させる。
【００５７】
また、この熱処理は特定の雰囲気ガス中で行うことが好ましい。ブリスター抑制および自動車外板としての優れた表面外観を得るためには、この時の雰囲気ガスが重要である。
好ましい雰囲気ガスとは、水素濃度３〜１５体積%、酸素濃度０．００１〜０．１体積%、ＣＯ濃度１００〜２０００体積ｐｐｍ、残部窒素の混合ガスよりなり、かつ露点が−３０〜−６０℃である。この雰囲気ガスの使用が好ましい理由は以下の通りである。
【００５８】
水素濃度が３体積％未満では、加熱中にＦｅまたは合金元素が酸化され、めっき表面外観が劣化する。一方、水素濃度が１５体積%を超えると、加熱中に鋼板への水素の侵入が顕著となり、めっき後にブリスターの発生が増加する。
【００５９】
酸素濃度が０．００１体積％未満では鋼板への水素侵入が顕著となる。一方、酸素濃度が０．１体積％超えでは鋼板表面の酸化によりめっき表面外観が劣化する。
【００６０】
ＣＯ濃度が１００体積ｐｐｍ未満では、鋼中のＣが脱炭し、所望の材質が得られない。一方、ＣＯ濃度が２０００体積ｐｐｍを超えると、鋼板表面にグラファイトが析出してめっき表面外観を著しく損なう。
【００６１】
露点が−３０℃超えではＦｅ中の合金元素が酸化してめっき表面外観を損なう。一方、−６０℃未満では、鋼板への水素侵入が顕著となり、めっき後にブリスターの発生が増加する。
【００６２】
加熱、冷却後、溶融亜鉛めっきを施すが、このときの溶融亜鉛浴中のＡｌ濃度は０．１〜１%が適当である。溶融亜鉛めっき後、合金化処理を行ってもよい。
【００６３】
さらに、伸長率１．２〜２．０%で調質圧延を実施してもよい。伸長率が１．２％未満では、降伏伸びが発生してプレス成形後の表面性状が劣化する。一方、伸長率２．０%を超えると、伸びが顕著に劣化する。
【実施例】
【００６４】
実施例１
表１に示す鋼成分、組成を有する鋼塊を溶解、鋳造した。これを１２５０℃に加熱し、板厚３．６ｍｍまで熱間圧延した。熱間圧延における最終パス出側温度は８６０℃であった。１００〜２５０℃／ｓｅｃの平均冷却速度で冷却後、３００〜３５０℃で巻き取った。続いて冷間圧延を行い、板厚１．２ｍｍとし、さらに熱処理を実施した。この熱処理の条件は、水素濃度１０体積%、酸素濃度０．０１体積％、ＣＯ濃度５００体積ｐｐｍ、残部が窒素、露点−５０℃の雰囲気ガス、平均加熱速度は１００〜１５０℃／ｓｅｃで７５０℃に加熱、３００ｓｅｃ保持とした。
【００６５】
この熱処理後、平均冷却速度１０℃／ｓｅｃで７００℃まで冷却し、続けて平均冷却速度１５℃／ｓｅｃで５００℃まで冷却した。その後、０．１〜１％のＡｌを含有する溶融亜鉛浴中でめっきを施した。室温まで冷却後、伸長率１．４〜１．６%の調質圧延を行った。
【００６６】
こうして製造した溶融亜鉛めっき鋼板を以下の方法で評価を行った。フェライト平均粒径は圧延方向の断面を鏡面研磨し、３％ナイタールで腐食後、１００倍の光学顕微鏡像から、切断法（ＪＩＳ  Ｇ０５５２−１９７７）で測定した。
【００６７】
フェライトとセメンタイトの界面の表面積は、上記サンプルを用い、走査型電子顕微鏡（ＳＥＭ）でフェライト相、セメンタイト相を識別分離したのち、線分法で測定した。
【００６８】
鋼中水素は、めっき鋼板をそのまま、不活性ガス溶融−熱伝導度法（水素分析機器：  ＬＥＣＯ社製  ＲＨ−４０２型）で測定した。
【００６９】
引張特性は、ＪＩＳ  ５号試験片（ＪＩＳ  Ｚ２２０１）を圧延方向の直角方向から採取し、ＪＩＳ  Ｚ２２４１に準拠して測定した。
【００７０】
塗装焼付け硬化量（ＢＨ）は、ＪＩＳ  Ｇ３１３５附属書に準拠して行った。
【００７１】
ブリスターは鋼板表面積１ｍ２当たりに存在する直径０．１ｍｍ以上のめっき膨れ箇所を目視および１０倍の拡大鏡で観察し、個数を計測した。
【００７２】
耐食性は、日本パーカライジング（株）製化成処理液ＰＢ−ＳＸ３５Ｔで化成処理を施し、その後、日本ペイント（株）製カチオン電着塗料パワーニクス１１０を約２０μｍ厚みで塗装した。その後、カッターで塗膜にクロスカットを入れ、自動車技術会で定めた複合腐食試験（ＪＡＳＯ−Ｍ６０９）を１８０サイクル（６０日）行い、クロスカットからの膨れ幅（片側最大膨れ幅）を測定した。その結果、膨れ幅が５ｍｍ以下を良好、５ｍｍを超えるものを×と評価した。
【００７３】
プレス成形性は５００ｍｍ角のかまぼこ状パンチを用いて、しわ押さえ力２０トンで成形高さ６０ｍｍまで絞り成形を行い、割れの有無およびプレス品の表面性状の良否を目視で評価した。
【００７４】
表２に評価結果を示す。本結果より明らかなように、本発明方法により製造した鋼板は引張特性、塗装焼付け硬化量、耐ブリスター性、プレス成形性においていずれも優れる。一方、本発明条件外の鋼板はいずれかの特性が劣る。例えば、鋼板１、２はＣ量が低いため、フェライトとセメンタイトの界面が十分に生成せず、ブリスターが発生した。鋼板９はC量が高いため、セメンタイトが過剰に生成し、伸びが低下して、プレス成形性が劣化した。鋼１０はＭｎ量が高いため、伸びが低下して、プレス成形性が劣化した。鋼１１、１２はＳｉ量またはＰ量が高いため、伸びが低下して、プレス成形性が劣化し、また、めっき不良が発生した。鋼１４はＢ量が高いため、降伏伸びが発生し、プレス成形性試験において、ストレッチャーストレインが発生した。
【００７５】
実施例２
表１に示す鋼を用いて、表３に示す製造条件で板厚１．２ｍｍの溶融亜鉛めっき鋼板を製造した。こうして製造した溶融亜鉛めっき鋼板を実施例１と同様の方法で評価を行った。表４に評価結果を示す。本結果より明らかなように、本発明方法により製造した鋼板は引張特性、塗装焼付け硬化量、耐ブリスター性、プレス成形性においていずれも優れる。一方、本発明条件外の鋼板はいずれかの特性が劣る。例えば、鋼板Ａは鋼成分が本発明範囲から外れるため、フェライトとセメンタイトの界面が十分に生成せず、ブリスターが発生した。鋼板Ｂは熱間圧延後の冷却速度が低いため、フェライトとセメンタイトの界面が十分に生成せず、ブリスターが発生した。鋼板Ｃは熱延巻き取り温度が高いため、フェライトとセメンタイトの界面が十分に生成せず、ブリスターが発生した。鋼板Ｆは熱処理の雰囲気ガス中の水素濃度が高く、めっき鋼板中の水素濃度が高いため、ブリスターが発生した。鋼板Ｇは熱処理の雰囲気ガス中の酸素濃度が低く、めっき鋼板中の水素濃度が高いため、ブリスターが発生した。鋼板Ｉは熱処理の雰囲気ガスの露点が低く、めっき鋼板中の水素濃度が高いため、ブリスターが発生した。鋼板Ｊは熱処理温度が低く、フェライト結晶粒径が小さいため、伸びが低く、プレス成形性が劣化した。鋼板Ｋは熱処理温度が高く、めっき鋼板中の水素濃度が高いため、ブリスターが発生した。また、フェライト結晶粒径が大きいため、プレス成形性試験において肌荒れ欠陥が発生した。鋼板Ｏは溶融亜鉛めっきの付着量が多いため、ブリスターが発生した。また、プレス成形試験においても割れが発生した。鋼板Ｐは溶融亜鉛めっきの付着量が少ないため、耐食性が不十分であった。
【００７６】
【表１】
0006052145.tif 000002
【００７７】
【表２】
0006052145.tif 000003
【００７８】
【表３】
0006052145.tif 000004
【００７９】
【表４】
0006052145.tif 000005